ВОДОРАСТВОРИМЫЕ ПРОЗРАЧНЫЕ СОСТАВЫ КРАСКИ

1. Состав краски на водной основе, содержащий:
воду;
необязательный сорастворитель;
сульфированный полиэфир, при этом сульфированный полиэфир имеет степень сульфирования по меньшей мере примерно 3,5 мол. процентов; и
изопреновый каучук.
2. Состав краски по п. 1, отличающийся тем, что сульфированный полиэфир имеет степень сульфирования от по меньшей мере примерно 3,5 мол. процентов до примерно 15 мол. процентов.
3. Состав краски по п. 1, отличающийся тем, что сульфированный полиэфир имеет степень сульфирования по меньшей мере примерно 7,5 мол. процентов.
4. Состав краски по п. 1, отличающийся тем, что сульфированный полиэфир содержит натриевую соль сульфированного полиэфира.
5. Состав краски по п. 1, отличающийся тем, что сульфированный полиэфир присутствует в составе краски в количестве от примерно 30 массовых процентов до примерно 50 массовых процентов относительно общей массы состава краски.
6. Состав краски по п. 1, отличающийся тем, что сульфированный полиэфир присутствует в составе краски в количестве от примерно 35 массовых процентов до примерно 45 массовых процентов относительно общей массы состава краски.
7. Состав краски по п. 1, отличающийся тем, что состав краски является по существу не содержащим красящее вещество.
8. Состав краски по п. 1, отличающийся тем, что состав краски является по существу бесцветным или представляет собой тонированную прозрачную краску при печати.
9. Состав краски по п. 1, отличающийся тем, что изопреновый каучук содержит цис-полиизопрен.
10. Состав краски по п. 1, отличающийся тем, что изопреновый каучук содержит сополимер, содержащий член группы, состоящей из стирола-бутадиена, стирола-изопрена, изопрена и их комбинаций.
11. Состав краски по п. 1, отличающийся тем, что изопреновый каучук присутствует в составе краски в количестве от примерно 1,5 массовых процентов до примерно 6,5 массовых процентов относительно общей массы состава краски.
12. Состав краски по п. 1, отличающийся тем, что сорастворитель представляет собой и выбран из группы, состоящей из сульфолана, метилэтилкетона, изопропанола, 2-пирролидинона, полиэтиленгликоля и их смесей.
13. Состав краски по п. 1, отличающийся тем, что состав краски имеет характеристику, обеспечивающую по существу 100-процентный перенос с офсетного полотна на подложку в способе офсетной печати.
14. Способ цифровой офсетной печати, включающий:
нанесение состава краски на способную к повторному созданию изображения поверхность элемента, формирующего изображение, при температуре захвата краски, причем способный к повторному созданию изображения элемент, формирующий изображение, содержит нанесенный на него увлажняющий раствор;
формирование красочного изображения;
перенос красочного изображения со способной к повторному созданию изображения поверхности элемента, формирующего изображение, на пригодную для печати подложку при температуре переноса краски;
при этом состав краски содержит:
воду;
необязательный сорастворитель;
сульфированный полиэфир, при этом сульфированный полиэфир имеет степень сульфирования по меньшей мере примерно 3,5 мол. процентов; и
изопреновый каучук.
15. Способ по п. 14, отличающийся тем, что сульфированный полиэфир имеет степень сульфирования по меньшей мере примерно 7,5 мол. процентов.
16. Способ по п. 14, отличающийся тем, что сульфированный полиэфир содержится в составе краски в количестве от примерно 35 массовых процентов до примерно 45 массовых процентов относительно общей массы состава краски.
17. Способ по п. 14, отличающийся тем, что состав краски является по существу бесцветным или представляет собой тонированную прозрачную краску при печати.
18. Способ, включающий:
объединение сульфированной полиэфирной смолы, при этом сульфированный полиэфир имеет степень сульфирования по меньшей мере примерно 3,5 мол. процентов, воды, необязательного сорастворителя и изопренового каучука для образования состава краски на водной основе, причем состава краски по существу бесцветного или представляющего собой тонированную прозрачную краску при печати.
19. Способ по п. 18, отличающийся тем, что сульфированный полиэфир имеет степень сульфирования по меньшей мере примерно 7,5 мол. процентов.
20. Способ по п. 18, отличающийся тем, что сульфированный полиэфир содержится в составе краски в количестве от примерно 35 массовых процентов до примерно 45 массовых процентов относительно общей массы состава краски.